실시 예 2 -( 1 ) 과 실시 예 2 -( 2 ) 에서 제조 한 제 1 과립 층 300 . 0 g 과 제 2 층 과립 300 . 0 g 을 적절 한 혼합기 를 사용 하 여 균질 하 게 혼합 한 후 일반 단발 타 정기 ( Model : EKO , KORSCH ) 를 이용 하 여 총 600 g 의 일반 정제 를 타정 하 였 다 . 정제 하나 의 질량 은 600 . 0 mg 이 었 고 경도 는 13 ± 1 . 5 p 였으며 , 마손도 는 0 . 04 % 이하 였 다 . 이 정제 를 실시 예 1 과 동일 한 성분 및 방법 을 사용 하 여 필름 코팅 하 였 다 .